(57)【要約】      （修正有）【課題】浸透性、潤滑性に優れた潤滑剤を被塗布部に適用するに際し、被塗布部の外観を損ねずに付着状態を簡易に確認することができる、視認性に優れたエアゾール式潤滑剤組成物、並びにエアゾール式潤滑剤組成物の塗布方法の提供。【解決手段】（Ａ）潤滑剤成分、（Ｂ）感温染料、を含んでなる液剤１００質量部に対し、（Ｃ）噴射剤３５０〜１４５０質量部を含んでなる、エアゾール式潤滑剤組成物。好ましくは、（Ａ）潤滑剤成分が（Ａ−１）潤滑油と（Ａ−２）有機溶剤を含んでなり、その構成比（Ａ−１）／（Ａ−２）が５０／５０〜９０／１０であるエアゾール式潤滑剤組成物。（Ａ−１）潤滑油がナフテン系炭化水素鉱油とパラフィン系炭化水素鉱油とを含み、その組成質量比が３０／５０〜５０／３０であるエアゾール式潤滑剤組成物。【選択図】なし【特許請求の範囲】
【請求項１】
（Ａ）潤滑剤成分
（Ｂ）感温染料
上記の（Ａ）及び（Ｂ）を含んでなる液剤１００質量部に対し、
（Ｃ）噴射剤３５０〜１４５０質量部
を含んでなる、エアゾール式潤滑剤組成物。
【請求項２】
前記（Ａ）潤滑剤成分が、（Ａ−１）潤滑油と（Ａ−2）有機溶剤を含んでなるものである、前記請求項１に記載のエアゾール式潤滑剤組成物。
【請求項３】
前記（Ａ−1）と（Ａ−2）の組成質量比が、５０／５０〜９０／１０の範囲である、前記請求項１または２に記載のエアゾール式潤滑剤組成物。
【請求項４】
前記（Ａ−1）がナフテン系炭化水素鉱油とパラフィン系炭化水素鉱油を含んでなるものである、前記請求項１〜３のいずれか１項に記載のエアゾール式潤滑剤組成物。
【請求項５】
前記（Ａ−1）がナフテン系炭化水素鉱油とパラフィン系炭化水素鉱油の組成質量比が、３０／５０〜５０／３０の範囲である、前記請求項１〜４のいずれか１項に記載のエアゾール式潤滑剤組成物。
【請求項６】
前記（Ｃ）の沸点が−７０〜−２０℃の範囲にあるものである、前記請求項１〜５のいずれか１項に記載のエアゾール式潤滑剤組成物。
【請求項７】
前記（Ｃ）が液化石油ガス（ＬＰＧ）を含むものである、前記請求項１〜６のいずれか１項に記載のエアゾール式潤滑剤組成物。
【請求項８】
前記（Ｂ）が０〜１３℃の範囲に変色温度を有する物質である、前記請求項１〜７のいずれか１項に記載のエアゾール式潤滑剤組成物。
【請求項９】
前記（Ｂ）の組成量が前記（Ａ）１００質量部に対して０．３０〜４．５質量部の範囲で含む、前記請求項１〜８のいずれか１項に記載のエアゾール式潤滑剤組成物。
【請求項１０】
前記（Ｂ）の変色温度以下においては有色で、変色温度を超えると消色する物質である、前記請求項１〜９のいずれか１項に記載のエアゾール式潤滑剤組成物。
【請求項１１】
前記請求項１〜１０のいずれか１項に記載のアゾール式潤滑剤組成物を被塗布部にエアゾール噴射することで塗布し、噴射剤の揮発に伴う気化熱の冷却効果により色相が変化した被塗布部を視認する、潤滑剤の塗布確認方法。
【請求項１２】
前記色相変化が、無色から有色への変化である、前記請求項１１に記載の潤滑剤の塗布確認方法。
【発明の詳細な説明】
【技術分野】
【０００１】
本発明はエアゾール式潤滑剤組成物に関し、車両等の輸送機器、機械部品、電気電子機器部品、光学機器部品、建築材料等の浸透潤滑に適したものであり、特にボルトやナットのような螺合部材に適用することでこれを緩め、取り外しを行うに適したエアゾール式潤滑剤組成物に関する。
【背景技術】
【０００２】
従来より、液剤を塗布するための手段として、耐圧容器中に液状の主剤と噴射圧を与える噴射剤を密封充填してなるエアゾール組成物が知られている。エアゾール組成物は、産業用、医療用、食品用、化粧品用等、極めて多岐に渡る用途で利用されているが、そのような用途の一つとして冷却用エアゾール組成物が知られている。冷却を目的としたエアゾール組成物は、揮発性の高い成分が噴射剤あるいは主剤として含まれており、これが噴射された時に揮発し、噴射箇所から気化熱を奪うことで冷却作用を奏するものである。このような作用により、冷却用エアゾール組成物の用途は例えば人体や衣服等の冷却、殺虫、螺子部材の緩め等に適用されてきた（例えば特許文献１〜３）。
【０００３】
他方で従来、特定の温度において顕色や消色などの性質を呈する示温変色物質を含んだ、温度変化による識別性を付加した組成物が知られている。例えば特許文献４には、ゴム製品に示温顔料を練り込んだ組成物が開示されている。当該組成物は、所定の温度において変色することにより、周辺の部材と識別しやすくすることを目的として用いるものである。また特許文献５には、熱変色物質を内包するマイクロカプセルが添加された潤滑剤で潤滑された転がり軸受けが開示されている。当該転がり軸受けは、潤滑油に対する熱の影響を計る目的で熱変色物質を内包するマイクロカプセルが添加されており、温度変化を簡易に視認できるようにすることを目的としている。
【先行技術文献】
【特許文献】
【０００４】
【特許文献１】特開２０００−８７０１７公報
【特許文献２】特開平１１−２２２５８９号公報
【特許文献３】特開２００４−１６８９４８号公報
【特許文献４】特開平１０−４４３２８号公報
【特許文献５】特開２００６−９８３７号公報
【発明の開示】
【発明が解決しようとする課題】
【０００５】
しかしながら、防錆、潤滑等を目的としたエアゾール式潤滑剤組成物において、その塗布範囲の確認は、被塗布部における液剤の塗布状況を視認することでのみ行われており、塗布される被塗布部が着色を嫌うものであれば、液剤の色により視認性を高めることはできなかった。
【課題を解決するための手段】
【０００６】
そこで本発明は上記課題を鑑み、鋭意検討を行った結果、エアゾールで利用する組成物において、周辺環境の加熱や冷却等の必要が無く、塗布の際に塗布された箇所を着色し、然る後消色するという、被塗布部を汚損することなく塗布状況の視認を容易に行うことのできる技術を創出するに至った。すなわち本発明の第一の実施態様は、次の通りである。
（Ａ）潤滑剤成分
（Ｂ）感温染料
上記の（Ａ）及び（Ｂ）を含んでなる液剤１００質量部に対し、
（Ｃ）噴射剤３５０〜１４５０質量部
を含んでなる、エアゾール式潤滑剤組成物。
【０００７】
また本発明は以下の実施態様も含む。
第二の実施態様は、前記（Ａ）潤滑剤成分が、（Ａ−１）潤滑油と（Ａ−2）有機溶剤を含んでなるものである、エアゾール式潤滑剤組成物である。
【０００８】
第三の実施態様は、前記（Ａ−1）と（Ａ−2）の組成質量比が、５０／５０〜９０／１０の範囲である、前記エアゾール式潤滑剤組成物である。
【０００９】
第四の実施態様は、前記（Ａ−1）がナフテン系炭化水素鉱油とパラフィン系炭化水素鉱油を含んでなるものである、前記エアゾール式潤滑剤組成物である。
【００１０】
第五の実施態様は、前記（Ａ−1）がナフテン系炭化水素鉱油とパラフィン系炭化水素鉱油の組成質量比が、３０／５０〜５０／３０の範囲である、前記エアゾール式潤滑剤組成物である。
【００１１】
第六の実施態様は、前記（Ｃ）の沸点が−７０〜−２０℃の範囲にあるものである、前記エアゾール式潤滑剤組成物である。
【００１２】
第七の実施態様は、前記（Ｃ）が液化石油ガス（ＬＰＧ）を含むものである、前記エアゾール式潤滑剤組成物である。
【００１３】
第八の実施態様は、前記（Ｂ）が０〜１３℃の範囲に変色温度を有する物質である、前記エアゾール式潤滑剤組成物である。
【００１４】
第九の実施態様は、前記（Ｂ）の組成量が前記（Ａ）１００質量部に対して０．３０〜４．５質量部の範囲で含む、前記エアゾール式潤滑剤組成物である。
【００１５】
第十の実施態様は、前記（Ｂ）の変色温度以下においては有色で、変色温度を超えると消色する物質である、前記エアゾール式潤滑剤組成物である。
【００１６】
第十一の実施態様は、前記エアゾール式潤滑剤組成物を被塗布部にエアゾール噴射することで塗布し、噴射剤の揮発に伴う気化熱の冷却効果により色相が変化した被塗布部を視認する、潤滑剤の塗布方法である。
【００１７】
第十二の実施態様は、前記色相変化が、無色から有色への変化である、前記潤滑剤の塗布方法である。
【発明の効果】
【００１８】
本発明のエアゾール式潤滑剤組成物、並びに潤滑剤の塗布方法を用いることにより、簡易かつ確実に、被塗布部への潤滑剤の塗布状態を視認することができる。
【発明を実施するための形態】
【００１９】
以下より本発明の詳細について説明する。
本発明のエアゾール式潤滑剤組成物に含まれる（Ａ）は、液状の潤滑剤成分であり、本発明のエアゾール式潤滑剤組成物において潤滑作用を発揮する主要な成分であって被塗布部の隙間に浸透、定着することで潤滑、防錆、保護等の作用を奏する成分である。本発明における当該成分は、さらに（Ａ−１）潤滑油と（Ａ−2）有機溶剤を含む構成とすることができる。ここで（Ａ−１）潤滑油としては、鉱油、合成油、植物油、動物油、有機酸エステル化合物、シリコーン油、ポリエーテル化合物、リン酸エステル化合物、フッ素化炭化水素化合物、及びこれらの混合物等、従来潤滑剤として公知の物質を用いることができるが、本発明においては鉱油、合成油が好ましく、コスト上の観点からは鉱油が特に好ましい。当該鉱油としては例えば、パラフィン系炭化水素鉱油、ナフテン系炭化水素鉱油、芳香族炭化水素鉱油等から選ばれる１種以上を選択することができる。本発明においては、より好適にはパラフィン系炭化水素鉱油、ナフテン系炭化水素鉱油から選ばれる鉱油が好ましく、特に好適にはパラフィン系炭化水素鉱油とナフテン系炭化水素鉱油の双方を含むことである。
【００２０】
前記パラフィン系炭化水素鉱油は、具体的には原油を常圧蒸留して得られる残油を減圧蒸留したものをさらに溶剤脱歴、溶剤抽出、水素化分解、溶剤脱蝋、水素化精製、硫酸洗浄、白土処理等の精製手段により得られるものである。他方、ナフテン系炭化水素鉱油は具体的には、ナフテン分の多いナフテン基原油を前記と同様の手段にて精製することにより得られるものである。これらの鉱油は、適宜公知の市販品を用いても良く、例えばＪＸＴＧエネルギー株式会社製品のスーパーオイルＭ／Ｎシリーズ、谷口石油精製株式会社製品のＮＣＬシリーズ、出光興産株式会社製品のダイアナフレシアシリーズ、三共油化工業株式会社製品のＳＮＨシリーズ等から適宜必要な特性に合わせて選ぶことができ、これらは２種以上混合して用いても構わない。
【００２１】
本発明におけるパラフィン系炭化水素鉱油とナフテン系炭化水素鉱油の組成質量比は特段限定するものでは無いが、好ましい組成質量比としてはパラフィン系炭化水素鉱油／ナフテン系炭化水素鉱油＝３０／５０〜５０／３０の範囲である。当該範囲にあることで、本発明のエアゾール式潤滑剤組成物は、潤滑性と浸透性が共に良好な水準となる。
【００２２】
本発明のエアゾール式潤滑剤組成物における（Ａ）には、上述の通り（Ａ−2）有機溶剤を含ませることができる。当該（Ａ−2）は、前記（Ａ−１）の浸透性、潤滑性を補うために用いるものであって、比較的揮発性が低い低分子量の炭化水素化合物が好適に用いることができる。なおここで、前記（Ａ−１）と（Ａ−２）の相違点としては、加熱を行った際の変化に基づくものであり、常圧で沸点を有さず、加熱を続けると分解するものが（Ａ−１）潤滑油とし、他方一定の温度で気化するものを（Ａ−２）有機溶剤とする。ここで本発明において好適な（Ａ−１）と（Ａ−２）の組成質量比としては、（Ａ−１）／（Ａ−２）＝５０／５０〜９０／１０の範囲、より好適には６０／４０〜８５／２５の範囲にあることである。当該範囲にあることで本発明のエアゾール式潤滑剤組成物は、特に良好な浸透性を発現することができるようになる。
【００２３】
前記有機溶剤として好適には、パラフィン系炭化水素化合物、イソパラフィン系炭化水素化合物、ナフテン系炭化水素化合物、芳香族系炭化水素化合物から選ばれる１種以上を用いることができ、エアゾール式潤滑剤組成物に必要な特性に応じて適宜選択することができる。これらの有機溶剤は、適宜公知の市販品を用いても良く、例えばパラフィン系炭化水素溶剤としては、０号ソルベント（ＪＸＴＧエネルギー株式会社製品）、ソルベントＧ−７１（セント商事株式会社製品）、ＮＯＲＰＡＲ（商標）１３，１５（以上、エクソンモービル社製品）、イソパラフィン系炭化水素溶剤としては、Ｉｓｏｐｅｒ（商標）Ｃ、Ｅ、Ｈ、Ｇ，Ｌ，Ｍ（以上、エクソンモービル社製品）、出光スーパーゾル（商標）ＦＰ２０，ＦＰ２５，ＦＰ３０，ＦＰ３８、ＩＰソルベント１０１６，１６２０、２０２８，２８３５，ＩＰクリーンＬＸ（以上、出光興産株式会社製品）、ソルベントＧＦ，ＧＸ，Ｇ−３０（以上、セント商事株式会社製品）、アイソゾール（商標）（ＪＸＴＧエネルギー株式会社製品）、ナフテン系炭化水素溶剤としては、Ｅｘｘｓｏｌ（商標）Ｄ３０、Ｄ４０，Ｄ６０，Ｄ８０，Ｄ９５，Ｄ１１０，Ｄ１３０（以上、エクソンモービル社製品）、ナフテゾール（商標）１６０，２００，２２０（以上、ＪＸＴＧエネルギー株式会社製品）、芳香族系炭化水素溶剤としては、ＳＯＬＶＥＳＳＯ（商標）１００，１５０，１５０ＮＤ、２００，２００ｎｄ（以上、エクソンモービル社製品）、Ｔ−ＳＯＬ（商標）１００ＦＬＵＩＤ，１５０ＦＬＵＩＤ（以上、ＪＸＴＧエネルギー株式会社製品）、イプゾール（商標）１００，１５０（以上、出光興産株式会社製品）等を挙げることができ、これらは２種以上を混合して用いても構わない。
【００２４】
本発明のエアゾール式潤滑剤組成物に含まれる（B）は、感温染料であり、本発明のエアゾール式潤滑剤組成物において噴射塗布時に変色することで被塗布部位の視認性を高めるための成分である。なお本発明における「変色」に関する表現としては、無色の状態から有色になる場合を「発色」または「顕色」といい、有色の状態から無色の状態になることを「消色」とする。ここで感温染料とは、温度変化に対応して目視で視認できる色合い（以後、本発明中では「色相」ともいう）が変化する物質であり、好ましくは所定の温度（以後、「変色温度」ともいう）以下では有色で存在し、当該変色温度を超えると可逆的、または不可逆的に消色するものである。本発明において好ましくは、変色温度が０〜１３℃の範囲にあり、また可逆的に消色するものであることが望ましい。当該範囲にあることで、本発明のエアゾール式潤滑剤組成物は噴射時に効果的に発色し、また視認後に速やかに消色するため、常温の状態で被塗布部の外観を汚損することがない。
【００２５】
前記感温染料としては例えば、特定温度を超えると変色する組合せの発色剤、顕色剤、減感剤を含む公知の着色材料をマイクロカプセル化した材料が好適である。当該着色材料の組合せとしては例えば、前記発色剤がロイコ染料、前記顕色剤がフェノール性水酸基含有化合物または１，２，３−トリアゾール化合物、前記減感剤が脂肪族アルコール化合物、エステル化合物、ケトン化合物、脂肪酸化合物、アミド化合物、炭化水素化合物から選ばれる１種以上の組合せとすることが好適であるが、例えば特公平７−８１０８９号公報や特開平５−１７７９３４号公報などに記載されている公知化合物の組合せから、必要な特性に応じたものをそれぞれ適宜選定することができる。またこれらの材料をマイクロカプセルとするに際しては、特公平７−８１０８９号公報等に記載の公知の方法を適用することができる。
【００２６】
これらの感温染料は、適宜公知の市販品を用いても良く、例えば株式会社日本カプセルプロダクツ製品のマイクロカプセル化感温染料「Ｏｒａｎｇｅ」、「Ｒｅｄ」、「Ｇｒｅｅｎ」、「ＳｋｙＢｌｕｅ」、「Ｂｌａｃｋ」のそれぞれ「５」，「１５」，「３０」，「４０」，「５０」，「６５」、株式会社松井色素化学工業所製品の「サーモロック」の「１１タイプ」、「２３タイプ」、「３９タイプ」、「４８タイプ」、「７９タイプ」、同社製品のマイクロカプセル化感温染料「クロミカラー」の「１５タイプ」、「１７タイプ」、「２５タイプ」、「２７タイプ」、「３５タイプ」、「３７タイプ」等を適宜選択することができる。
【００２７】
本発明における前記（Ｂ）感温染料の組成量については特段制限するものでは無いが、好ましくは前記（Ａ）潤滑剤成分の合計１００質量部に対して０．３０〜４．５質量部、より好適には０．３５〜４．０質量部、特に好適には０．４０〜３．５質量部の範囲で含むことが望ましい。本発明のエアゾール式潤滑剤組成物は、当該範囲下限以上にあることで、必要な発色を呈することができ、上限以下にあることで、浸透性と顕色性の作用を発現する妨げとならない。また当該（Ｂ）の変色時の色調は特段制限するものでは無いが、変色温度以下では有色であって、変色温度を超えると消色するものであることが特に好ましい。当該変色特性を有することで、塗布時に視認性を高められるとともに外観の汚損を防ぐことができる。
【００２８】
本発明における好ましい（Ｂ）の変色温度は、前述の通り０〜１３℃の範囲にあることである。ここで、本発明のエアゾール式潤滑剤組成物を被塗布部に噴射した際、後述の（Ｃ）噴射剤成分が揮発することに伴う気化熱の冷却効果で該被塗布部が冷却され、当該（Ｂ）が発色することにより被塗布部が有色状態となる。これが室温に戻る間に０〜１３℃の温度範囲を通過し、ここで消色するのである。変色温度がこれより低い範囲であると、有色状態となっている時間が非常に短いものとなり視認性に問題が生じる。変色温度がこれより高い温度であると、外気温が低い場合などには消色までに長い時間が掛かるため、被塗布部の外観を損なうこととなる。なお変色温度が０〜１３℃の範囲にあることとは、当該範囲内における、ある一点のみの温度を境に変色しても良く、あるいは当該範囲内で、ある程度の広がりを持った温度域を境に変色しても良いことを意味する。
【００２９】
本発明のエアゾール式潤滑剤組成物に含まれる（Ｃ）は、噴射剤であり、本発明のエアゾール式潤滑剤組成物においてエアゾール噴射時に噴射圧を与える為の成分である。当該噴射剤は公知既存の物質を用いることができるが、前記（Ａ）や（Ｂ）と反応しない性質の物質とすることが好ましい。また当該物質の沸点は、本発明において好ましくは−７０〜−２０℃の範囲にあることが望ましく、より好適には−６０〜−３０℃の範囲にあることが望ましい。当該物質としては例えば、液化石油ガス（ＬＰＧ，沸点−４２℃）、液化プロピレンガス（沸点−４７．７℃）、液化シクロプロパン（沸点−３２．８℃）等を挙げることができ、これらの物質は２種以上を混合して用いても構わない。
【００３０】
本発明における前記（Ｃ）噴射剤の組成量は、前記（Ａ）、（Ｂ）の合計１００質量部に対して３５０〜１４５０質量部、より好適には４００〜１４００質量部、特に好適には４５０〜１３５０質量部である。当該範囲にあることで、本発明のエアゾール式潤滑剤組成物は適切な噴射圧を発現することができるとともに、被塗布部に適切な厚みで前記（Ａ）を塗布することができ、また被塗布部より適度な気化熱を奪えるため、前記（Ｂ）の顕色を発現させることにより良好な被視認性を発揮することができるようになる。
【００３１】
本発明においては、その特性を毀損しない範囲で適宜に前記（Ａ）、（Ｂ）、（Ｃ）以外の任意成分を加えることができる。当該成分としては例えば、ソルビタン脂肪酸エステル化合物やポリオキシエチレン化合物などからなる界面活性剤、ベンゾフェノン化合物やベンゾトリアゾール化合物、ヒンダードアミン化合物などからなる紫外線吸収剤、フェノール化合物やアミン化合物などからなる酸化防止剤、エチレンジアミン四酢酸化合物などからなるキレート剤、アルキルアミン化合物などからなる防錆剤等が挙げられ、前記（Ａ）に均等に溶解、分散するものであれば適宜選択することができる。
【００３２】
以下、実施例により本発明の効果を詳説するが、これら実施例は本発明の態様の限定を意図するものでは無い。
【実施例】
【００３３】
本発明のエアゾール式潤滑剤組成物の特性を評価するため、下記原料を用いて各評価用の組成物を作成した。当該組成物は、２５℃環境下において各表中に記載の原料を所定の質量（ｇ）でそれぞれ混合して調製した。また表３に記した各項目の評価においては、各組成物を容量が１８０ｃｍ３の試験用エアゾール容器に注入した後、（Ｃ）噴射剤を同表記載量圧入充填し、噴射ボタンを取り付けることにより作成した。
【００３４】
［組成物原料]
（Ａ−１）潤滑油
・ダイアナフレシアＧ９：ナフテン系鉱油、出光興産株式会社製品
・ダイアナフレシアＳ１０：パラフィン系鉱油、出光興産株式会社製品
（Ａ−2）有機溶剤
・Ｔ−ＳＯＬ３０４０：直留型石油系溶剤、ＪＸＴＧエネルギー株式会社製品、初留点１５９℃、乾点１８７℃
・ナフテゾール２２０：ナフテン系炭化水素溶剤、ＪＸＴＧエネルギー株式会社製品、初留点２２１℃、乾点２４０℃
・アイソパーＭ：イソパラフィン系炭化水素溶剤、エクソンモービルケミカル社製品、初留点２２４℃、乾点２５４℃
・Ｔ−ＳＯＬ１００：芳香族系炭化水素、ＪＸＴＧエネルギー株式会社製品、初留点１８４℃、乾点２０９℃
（Ｂ）感温染料
・Ｓｋｙ−Ｂｌｕｅ  ５：株式会社日本カプセルプロダクツ製品、マイクロカプセル化した感温染料、変色温度範囲４〜１２℃、変色温度未満でスカイブルー（青）色を呈し、当該温度を超えると消色する物質。
・Ｓｋｙ−Ｂｌｕｅ  １５：株式会社日本カプセルプロダクツ製品、変色温度範囲が１４〜１９℃の範囲である点を除いてＳｋｙ−Ｂｌｕｅ  ５と同じ。
・Ｓｋｙ−Ｂｌｕｅ  ３０：株式会社日本カプセルプロダクツ製品、変色温度範囲が２８〜３４℃の範囲である点を除いてＳｋｙ−Ｂｌｕｅ  ５と同じ。
（Ｃ）噴射剤
・液化石油ガス（ＬＰＧ）：東洋エアゾール工業株式会社製品、沸点−４２℃
【００３５】
本発明のエアゾール式潤滑剤組成物の特性は、以下条件により評価を行った。
［潤滑性]
トルエンにより表面を洗浄した、ＪＩＳ−Ｂ−１１８０に準拠したステンレス製のボルト（Ｍ８、Ｐ＝１．５×２０ｍｍ）の螺合面全体に、組成例１〜２１の試料が十分付着するよう刷毛塗りで塗布した。然る後、ボルト軸力計（ティアック株式会社製品、ＴＣ−ＢＡＦ−Ｇ）に前記ボルトを取り付けて締結を行い、５０Ｎ・ｍまで締め付けた際の軸力を読み取り測定した。軸力値（単位；ｋＮ）は摩擦係数が低い方が大きくなるため、潤滑性が優れたものとなる。本評価では、１０検体で測定を行った平均値を測定値として記録した。本発明においては、軸力値が２４．５ｋＮ以上であった場合は潤滑性が特に優れているものとして「◎」と記載、１５ｋＮ以上２４．５ｋＮ未満であった場合は優れているものとして「○」と記載、１５ｋＮ未満のものは「△」と記載した。
【００３６】
［浸透性]
トルエンにより表面を洗浄した、寸法が２×７０×１５０ｍｍの表面が平滑なガラス板の最広面を二枚重ねた状態とし、長辺を天地方向として配置したものを試験片とする。一方、組成例１〜２１の試料０．１ｃｍ３を平滑なアルミニウム製の板の上に滴下し、前記試験片の二枚のガラスの隙間を当該液滴上に当接させる。当該隙間を毛細管現象により這い上がる前記試料の上昇距離により、各試料の浸透性を評価した。当該上昇距離は、前記試験片を液滴上に設置してから３分後の移動距離を測定し、１０検体で測定を行った平均値を測定値として記録した。上昇距離は浸透性が高いほど良好なものとなる。本発明においては、上昇距離が５０ｍｍ以上であった場合は浸透性が特に優れているものとして「◎」と記載、４５ｍｍ以上５０ｍｍ未満であった場合は優れているものとして「○」と記載、４５ｍｍ未満のものは「△」と記載した。
【００３７】
［着色性]
当該試験に用いる試料は、ＪＩＳ−Ｇ−３１４１に準拠したＳＰＣＣ−ＳＢの試験片(寸法：０．８×７０×１５０ｍｍ)の平板面に対し、＃２０のバーコーターで組成例１４〜２１の試料を塗布し、これを０．５℃に保たれた冷蔵庫内に１時間静置後、冷蔵庫から常温環境へと取り出して速やかに目視により色相を確認した。評価の基準としては、本発明の（Ｂ）を含有しない組成物をリファレンスとして同様に塗布を行った検体と較べ、明らかな色相の違いが認められたものは「○」と記載、僅かに相違が認められたものは「△」と記載、その他の場合は別途具体的に記載した。
【００３８】
［発色時間・消色時間・着色状態]
当該試験に用いる試料は、表２における組成例１６の組成物に対し、（Ｃ）噴射剤であるＬＰＧの質量を表３に記載の質量比で含ませ、充填量の合計質量が１００グラムとなるように調整してなるエアゾールである。ＪＩＳ−Ｇ−３１４１に準拠したＳＰＣＣ−ＳＢの試験片(寸法：０．８×７０×１５０ｍｍ)の平板面に向けて、１５ｃｍの距離から各エアゾール試料を１秒間勢いよく噴射し、然る後に塗布された試料が発色するまでの時間を測定し、発色時間として記録した。また発色が認められてから当該色が完全に消失する、即ち消色するまで（当該色が付いた状態を「着色」ともいう）の時間についても併せて測定し、消色時間として記録した。上記各評価では、１０検体で測定を行った平均値を測定値として記録した。ここでいう発色とは、本発明の（Ｂ）を含有しない組成物をリファレンスとして同様に塗布を行った検体と較べ、目視による確認で明らかに色相の相違が認められた時点の状態をいい、同様に消色については前記リファレンス検体と較べ色相の相違が認められない状態のことを言う。本発明においては、速やかな視認性と、被塗布部に対する長時間の汚染低減の観点から、発色時間は６０秒以下であることが好ましく、消色時間は３分以下であることが好ましい。さらに前記着色している状態の色相の濃淡についても、発色後３０秒の時点で目視による観察を行い、着色状態として記録した。評価の基準としては、前記着色性評価にて評価した前記組成例１６の組成物をリファレンスとして対比し、これとほぼ変わらない色相であれば「○」と記載、明らかに希薄と視認されたものは「△」と記載、その他の状態は別途具体的に記載した。
【００３９】
・（Ａ）検討
本発明において好ましい（Ａ）潤滑剤成分の種類、組成を選定するため、各種潤滑油、有機溶剤を組み合わせたものを用いて潤滑性、浸透性の評価を行った。表１にそれぞれの組成と評価結果を記す。
【００４０】
【表１】
2019099702.tif 000002
【００４１】
・（Ｂ）検討
本発明において好ましい（Ｂ）感温染料の種類、組成量を選定するため、各種感温染料を組み合わせたものを用いて潤滑性、浸透性、着色性の評価を行った。表2にそれぞれの組成と評価結果を記す。
【００４２】
【表２】
2019099702.tif 000003
（＊）のものは室温の状態で発色してしまうため評価を行わず
【００４３】
・（Ｃ）検討
本発明において適切な（Ｃ）噴射剤の組成量を選定するため、該噴射剤としてＬＰＧの組成量を各種振ったエアゾールを調製して、発色時間、消色時間、着色状態の評価を行った。表３にそれぞれの組成と評価結果を記す。
【００４４】
【表３】
2019099702.tif 000004
（＊）のものは発色が無いため評価を行えず
【００４５】
表１に示す通り、（Ａ）潤滑剤成分は（Ａ−１）潤滑油と（Ａ−２）有機溶剤からなる組合せとすることが潤滑性、浸透性への影響上好適であり、また組成例１１，１２によると（Ａ−１）はナフテン系の鉱油とパラフィン系の鉱油を所定の組成比で組み合わせることにより、更に潤滑特性が向上することから、特に好ましいことが確認された。他方、（Ａ−２）有機溶剤の種類としては、直留型石油系溶剤、ナフテン系炭化水素溶剤、イソパラフィン系炭化水素溶剤、芳香族系炭化水素溶剤にて比較を行った結果、芳香族系炭化水素を用いた場合のみ、やや浸透性に劣ることが確認され、その他の溶剤間では有意差は認められなかった。
【００４６】
表２に示す通り、（Ａ−１）、（Ａ−２）の組成を固定して（Ｂ）の種類、組成量を調整して比較した結果、変色温度が１４〜１９℃の範囲の材料（Ｓｋｙ−Ｂｌｕｅ  １５、組成例２０）では、冷却された状態から室温環境へと移しても直ちには変色せず、視認できるようになるまである程度の時間が掛かるものであることが認められた。一方で変色温度が２８〜３４℃の範囲の材料（Ｓｋｙ−Ｂｌｕｅ  ３０、組成例２１）では、常温の状態で発色してしまうため、被塗布部の外観を汚損するものとなって実用的で無いことが認められた。変色温度が４〜１２℃の範囲の材料（Ｓｋｙ−Ｂｌｕｅ  ５）を適切な組成量で用いると、冷却された状態から室温環境へと移したときに速やかに発色するため、視認性が良好であることが認められた。また当該材料が、潤滑特性に影響を与えずに視認性を発現できる組成量は、前記（Ａ）の総量１１０質量部に対して０．３質量部を超え５質量部未満であり、（Ａ）を１００質量部に換算すると０．２７３質量部以上、約４．５４質量部以下であることが確認された。当該組成量下限未満にある場合は、発色が不十分なため着色性不良となり、上限超過である場合は、当該（Ｂ）が潤滑性、浸透性の妨げとなることが確認された。
【００４７】
表３に示す通り、（Ａ）、（Ｂ）の組成を組成例１６のものに固定して、（Ｃ）としてＬＰＧの組成量を調整して比較した結果、質量比で（Ａ）、（Ｂ）の総量１に対し（Ｃ）は３を超え１５未満、すなわち前者１００質量部に対して３００質量部を超え１５００質量部未満の範囲にあるもの、すなわち本発明で規定した範囲の３５０〜１４５０質量部の範囲が好ましい特性を発揮することが確認された。前記下限未満である場合、噴射時における噴射剤の揮発性が不十分であるため、必要な冷却性が得られずに着色性が不良となる。特に（Ａ）、（Ｂ）の総量と噴射剤の質量を同量とした場合には、噴射剤の揮発性がさらに不十分となり、発色が生じなかった。他方で前記上限を超過した場合、噴射剤に液剤が希釈されすぎて（Ｂ）が希薄化してしまい、着色性が低下することで視認性が不良となった。
【産業上の利用可能性】
【００４８】
本発明のエアゾール式潤滑剤組成物は、浸透性、潤滑性に優れるだけで無く、塗布時に発色するため被塗布部での視認性が良好となり、被塗布部の外観を損なうことなく付着状態を簡易に確認することができる、新規で有用なものである。